(57)【要約】  本発明は、液体透過性トップシート、バックシート、及び前記液体透過性トップシートと前記バックシートとの間に封入された吸収芯を含む、おむつ、パンツ型おむつ、衛生ナプキン、又は失禁用品等の吸収物品に関し、前記吸収芯はｐＨの値が５．５以下である酸性セルロース繊維と有機亜鉛塩、特にリシノール酸亜鉛とを含む。有機亜鉛塩と酸性フラッフパルプとを組み合わせることによって、アンモニア抑制において相乗的な効果を発揮する。【特許請求の範囲】
【請求項１】
液体透過性トップシート、バックシート、及び前記液体透過性トップシートと前記バックシートとの間に封入された吸収芯を含む、おむつ、パンツ型おむつ、衛生ナプキン、又は失禁用品等の吸収物品であり、前記吸収芯はｐＨの値が５．５以下である酸性セルロース繊維と有機亜鉛塩とを含む、吸収物品。
【請求項２】
前記セルロース繊維がフラッフパルプ繊維である、請求項１に記載の吸収物品。
【請求項３】
前記吸収芯に含まれる酸性セルロース繊維がセルロース繊維を酸性化剤で酸性化することによって得られる、請求項１又は２に記載の吸収物品。
【請求項４】
前記酸性化剤が少なくとも１．５のｐＫ値（２５℃の水中で測定）を有する有機酸である、請求項３に記載の吸収物品。
【請求項５】
前記酸性化剤が、クエン酸、シュウ酸、乳酸、リンゴ酸、マロン酸、マレイン酸、コハク酸、酒石酸、ソルビン酸、蟻酸、それらの塩、及びそれらの混合物、の水溶液の中から選択される、請求項３又は４に記載の吸収物品。
【請求項６】
前記酸性フラッフパルプが５．０以下のｐＨ値を有する、請求項１から５の何れか一項に記載の吸収物品。
【請求項７】
前記酸性フラッフパルプが２．０から５．０のｐＨ値、好ましくは３．０から４．０のｐＨ値を有する、請求項１から６の何れか一項に記載の吸収物品。
【請求項８】
有機亜鉛塩の量が乾燥酸性セルロース繊維１ｇあたり少なくとも１０−５ｇのＺｎである、請求項１から７の何れか一項に記載の吸収物品。
【請求項９】
吸収物品に含まれる吸収芯又は酸性セルロース繊維を有機亜鉛塩の溶液で処理することによって得られる、請求項１から８の何れか一項に記載の吸収物品。
【請求項１０】
前記有機亜鉛塩が２から３０個の炭素原子を有するカルボン酸の亜鉛塩から選択される、請求項１から９の何れか一項に記載の吸収物品。
【請求項１１】
前記カルボン酸が８から１８個の炭素原子を有する不飽和ヒドロキシル化脂肪酸である、請求項１０に記載の吸収物品。
【請求項１２】
前記亜鉛塩がリシノール酸亜鉛である、請求項１０に記載の吸収物品。
【請求項１３】
前記バックシートが液体不透過性である、請求項１から１２の何れか一項に記載の吸収物品。
【請求項１４】
モノカルボン酸の亜鉛塩を含むことを特徴とする、５．５以下のｐＨ値を有する酸性セルロース繊維。
【請求項１５】
前記モノカルボン酸が８から１８個の炭素原子を有する不飽和ヒドロキシル化脂肪酸である、請求項１４に記載の酸性セルロース繊維。
【請求項１６】
前記有機亜鉛塩がリシノール酸亜鉛である、請求項１４又は１５に記載の酸性セルロース繊維。
【請求項１７】
セルロース繊維を酸性化剤及びモノカルボン酸の亜鉛塩で処理することによって得られる、請求項１４から１６の何れか一項に記載の酸性セルロース繊維。
【請求項１８】
前記酸性化剤が少なくとも１．５のｐＫ値（水、２５℃）を有する有機酸の中から選択される、請求項１４から１７の何れか一項に記載の酸性セルロース繊維。
【請求項１９】
前記酸性化剤が、未処理の繊維の乾燥重量に対して１から２０重量％の量で存在する、請求項１８に記載の酸性セルロース繊維。
【請求項２０】
前記セルロース繊維がフラッフパルプ繊維である、請求項１４から１９の何れか一項に記載の酸性セルロース繊維。
【請求項２１】
臭気制御のための請求項１４から２０の何れか一項に記載の酸性セルロース繊維の使用。
【請求項２２】
吸収物品中の臭気制御のための請求項２１に記載の使用。
【発明の詳細な説明】
【技術分野】
【０００１】
本発明は、有効な臭気制御系を含む、おむつ、パンツ型おむつ、衛生ナプキン又は失禁用品等の吸収物品、及びそのような吸収物品内で使用され得る臭気制御セルロース繊維に関する。本発明は、ｐＨ５．５以下の酸性フラッフパルプ等の酸性セルロース繊維と、リシノール酸亜鉛等の有機亜鉛塩とが、特に相乗的に、好ましく相互作用してアンモニア等の悪臭を低減するような吸収物品に特に関する。
【背景技術】
【０００２】
上述のタイプの吸収物品の分野における一つの重要な発展領域は、体液が放出された後、特に長時間経過後に典型的に形成される臭気を有する化合物の制御である。これらの化合物は、脂肪酸、アンモニア、アミン、硫黄含有化合物、及びケトン及びアルデヒドを含む。それらは体液の通常の成分として存在するか、又は尿素等通常の成分の分解工程の結果生じ、尿生殖器フローラ（ｕｒｏｇｅｎｉｔａｌ  ｆｌｏｒａ）内に生じる微生物又は細菌によってアンモニアへと分解される。
【０００３】
吸収物品内の不快な臭気の形成を抑制するために、様々な方法が存在する。国際公開第９７／４６１８８号パンフレット、国際公開第９７／４６１９０号パンフレット、国際公開第９７／４６１９２号パンフレット、国際公開第９７／４６１９３号パンフレット、国際公開第９７／４６１９５号パンフレット、及び国際公開第９７／４６１９６号パンフレットは、例えば臭気阻害添加剤又はゼオライト及びシリカ等の脱臭剤を組み込むことを教示する。しかしながら、例えば国際公開第９８／１７２３９号パンフレットにおいて言及されるように、体液の吸収によって、それが水で飽和されるとすぐに、ゼオライトの臭気阻害能は減少する。
【０００４】
第２の方法は、製品中の悪臭形成細菌を阻害する意図での乳酸菌の添加を含む。乳酸菌の組み込み、及びそれらの好ましい効果は、例えばスウェーデン特許第９７０３６６９−３号明細書、スウェーデン特許第９５０２５８８−８号明細書、国際公開第９２／１３５７７号パンフレット、スウェーデン特許第９８０１９５１−６号明細書、及びスウェーデン特許第９８０４３９０−４号明細書に開示される。
【０００５】
さらに、国際公開第９８／５７６７７号パンフレット、国際公開第００／３５５０３号パンフレット、及び国際公開第００／３５５０５号パンフレットから、部分的に中和された超吸収材料（酸性超吸収材料）が吸収物品中の不快な臭気の形成を妨げることが開示される。しかしながら、酸性超吸収材料は通常の超吸収材料（以下で超吸収ポリマー、ＳＡＰとも呼ばれる）と比較して体液の吸収量が少ない。上述の国際公開第９８／５７６７７号パンフレットに記載される吸収物品は、ｐＨが７未満、好ましくは６未満であるフラッフセルロースパルプをさらに含んでよい。
【０００６】
さらに、米国特許第６，８５２，９０４号明細書は酸性臭気制御剤で処理されたセルロース繊維、及び吸収製品中でのそれらの使用を開示する。
【０００７】
しかしながら、様々な既知の臭気制御系は十分な効果を持たないか、又は吸収製品の消費者が受け入れるにはその効果がなくなるのが早すぎる。
【０００８】
したがって、吸収物品中の有効な臭気制御系に関して、従来技術における継続的な需要が存在する。
【０００９】
他の技術分野から、リシノール酸亜鉛等の不飽和ヒドロキシル化脂肪酸の有機亜鉛塩が活性成分を脱臭することがさらに知られる（例えば、独国特許第１７９２０７４Ａ１号明細書、独国特許第２５４８３４４Ａ１号明細書、及び独国特許第３８０８１１４Ａ１号明細書を参照されたい）。
【先行技術文献】
【特許文献】
【００１０】
【特許文献１】国際公開第９７／４６１８８号パンフレット
【特許文献２】国際公開第９７／４６１９０号パンフレット
【特許文献３】国際公開第９７／４６１９２号パンフレット
【特許文献４】国際公開第９７／４６１９３号パンフレット
【特許文献５】国際公開第９７／４６１９５号パンフレット
【特許文献６】国際公開第９７／４６１９６号パンフレット
【特許文献７】国際公開第９８／１７２３９号パンフレット
【特許文献８】スウェーデン特許第９７０３６６９−３号明細書
【特許文献９】スウェーデン特許第９５０２５８８−８号明細書
【特許文献１０】国際公開第９２／１３５７７号パンフレット
【特許文献１１】スウェーデン特許第９８０１９５１−６号明細書
【特許文献１２】スウェーデン特許第９８０４３９０−４号明細書
【特許文献１３】国際公開第９８／５７６７７号パンフレット
【特許文献１４】国際公開第００／３５５０３号パンフレット
【特許文献１５】国際公開第００／３５５０５号パンフレット
【特許文献１６】米国特許第６，８５２，９０４号明細書
【特許文献１７】独国特許第１７９２０７４Ａ１号明細書
【特許文献１８】独国特許第２５４８３４４Ａ１号明細書
【特許文献１９】独国特許第３８０８１１４Ａ１号明細書
【特許文献２０】米国特許第５，５５８，６５５号明細書
【特許文献２１】欧州特許第０６４０３３０Ａ１号明細書
【特許文献２２】欧州特許第０６３１７６８Ａ１号明細書
【特許文献２３】国際公開第９５／０１１４７号パンフレット
【特許文献２４】欧州特許第０８７８４８１Ａ１号明細書
【特許文献２５】欧州特許第１２１７９７８Ａ１号明細書
【特許文献２６】米国特許第６，８５２，９０４号明細書
【非特許文献】
【００１１】
【非特許文献１】Ｇｅｉｇｙ、Ｓｃｉｅｎｔｉｆｉｃ  Ｔａｂｌｅｓ、Ｖｏｌ  ２、８ｔｈ  ｅｄ．  １９８１  ｐ．５３
【発明の概要】
【発明が解決しようとする課題】
【００１２】
従来技術と関連して上記議論した欠点を克服することは本発明の一つの技術目的である。
【００１３】
有効な臭気制御系を有する吸収物品を提供することは一つのさらなる技術目的である。
【００１４】
吸収物品中のアンモニア形成を有意に低減又は排除することは、本発明の一つのさらなる技術目的である。
【００１５】
さらなる目的は本発明の以下の記述から明確になるだろう。
【課題を解決するための手段】
【００１６】
本発明は、おむつ、パンツ型おむつ、パンティライナー、衛生ナプキン、又は失禁用品等の吸収物品に関し、前記吸収物品は液体透過性トップシート、（好ましくは液体不透過性）バックシート、及び前記液体透過性トップシートと前記バックシートとの間に封入された吸収芯を含み、前記吸収芯はｐＨの値が５．５以下である酸性セルロース繊維、特に酸性フラッフパルプ繊維、及び有機亜鉛塩、特にモノカルボン酸の亜鉛塩、を含む。
【００１７】
本発明は、モノカルボン酸の亜鉛塩を含むことで特徴付けられるｐＨ５．５以下の酸性セルロース繊維、及び臭気制御のためのそれらの使用、特に上述の吸収物品内での使用、にも関する。
【００１８】
本明細書において、ｐＨの値が５．５以下の酸性セルロース繊維（ＣＦ）はしばしば単純に「酸性セルロース繊維（ＣＦ）」と呼ばれ、ｐＨの値が５．５以下の酸性フラッフパルプは「酸性フラッフパルプ」と呼ばれる。
【００１９】
本発明の発明者は、酸性ＣＦ、特にフラッフパルプ、及び有機亜鉛塩、特にリシノール酸亜鉛等の亜鉛のモノカルボン酸塩が、好ましくは尿生殖器領域における通常の細菌フローラを保持すると同時に、アンモニアの抑制において相互作用することを見出し、この発見に基づいて本発明を完成させた。
【００２０】
理論に拘束されることは望まないが、本発明の臭気低減の基礎をなすメカニズムは以下のように仮定される。失禁用品等の吸収物品中で悪臭を生成するアンモニアは以下のように形成されると考えられた。
細菌＋尿素  −＞  ＮＨ３
【００２１】
本発明において、酸性ＣＦ、特にフラッフパルプ繊維は細菌にとって好ましくない環境を作る機能を有し、同時に有機亜鉛塩、例えばリシノール酸亜鉛、は現に生成されたアンモニアを除去する。
【００２２】
本発明の目的は、アンモニア生成細菌等の望ましくない細菌又は微生物の量が使用中に増加しない吸収物品を開発することである。
【発明を実施するための形態】
【００２３】
明細書及びクレーム全体で、「含む」の使用は「本質的になる」及び「からなる」といったより制限的な意味をも含むことを意図する。
【００２４】
「吸収物品」としては、我々は、尿、水分の多い便、女性の分泌物、又は経血等の体液を吸収することが可能な物品であると理解する。これらの吸収物品は、おむつ、パンツ型おむつ、パンティライナー、衛生ナプキン、又は失禁用品（例えば大人に対して使用される）を含むが、これらに制限されない。
【００２５】
そのような吸収物品は使用中着用者の体に面する液体透過性トップシートを有する。それらは、例えばプラスチックフィルム、プラスチックコート不織布、又は疎水性不織布である（好ましくは液体不透過性）バックシート、及び液体透過性トップシートとバックシートとの間に封入された吸収芯をさらに含む。
【００２６】
適切なトップシートは、織布及び不織布材料（例えば繊維の不織ウェブ）、開口されたプラスチックフィルム等のポリマー材料（例えば孔形成熱可塑性プラスチック）、及びハイドロホーム熱可塑性フィルム；多孔発泡体；網状発泡体；網状熱可塑性フィルム；及び熱可塑性スクリム等の幅広い材料から製造されてよい。適切な織布及び不織布材料は天然繊維（例えば、木材又は綿繊維）、合成繊維（例えばポリエステル、ポリプロピレン又はポリエチレン繊維等のポリマー繊維）、又は天然繊維及び合成繊維の組み合わせから構成されることができる。トップシートが不織ウェブを含むとき、ウェブは様々な既知の方法によって製造されてよい。例えば、ウェブはスパンボンデッド、カーデッド（ｃａｒｄｅｄ）、ウェットレイド（ｗｅｔ−ｌａｉｄ）、メルトブロー（ｍｅｌｔ−ｂｌｏｗｎ）、ハイドロエンタングルド（ｈｙｄｒｏｅｎｔａｎｇｌｅｄ）、これらの組み合わせ等によって形成されてよい。本発明によれば、開口されたプラスチックフィルム（例えば、熱可塑性フィルム）、又は合成繊維に基づく不織布材料（例えば、ポリエチレン又はポリプロピレンホモポリマー又はコポリマー及びそれらに基づくポリマー組成物から作られる）を用いることが好ましい。
【００２７】
任意に、少なくとも一つのさらなる層が吸収芯とトップシートとの間に存在し、前記層は疎水性及び親水性ウェブ又は発泡材料から作られてよい。「ウェブ材料」として、我々はペーパティッシュ、織布又は不織布タイプ、の緊密で平坦な繊維ベース構造体と理解する。不織布材料はトップシートに対して上述したものと同じ特徴を有してよい。
【００２８】
特に、少なくとも一つのさらなる層は、例えば少なくとも一つの取得／分配層の形態で、流体の管理に寄与してよい。そのような構造は例えば米国特許第５，５５８，６５５号明細書、欧州特許第０６４０３３０Ａ１号明細書、欧州特許第０６３１７６８Ａ１号明細書又は国際公開第９５／０１１４７号パンフレットによって教示される。
【００２９】
「発泡材料」も同様に従来技術でよく知られており、例えば本発明の出願人の名で欧州特許第０８７８４８１Ａ１号明細書、又は欧州特許第１２１７９７８Ａ１号明細書に記載される。
【００３０】
吸収芯は部分的に、又は全体が芯ラップによって囲まれてよく、酸性セルロース繊維、特にｐＨが５．５以下の酸性フラッフパルプ繊維を含む。
【００３１】
用語「セルロース繊維」は「ＣＦ」とも呼ばれ、木材、木質の植物及び特定の非木質の植物からの繊維、及びセルロースベースの回収された、及び再生された繊維に関する。木質植物は例えば落葉樹木（硬木）、及び針葉樹木（軟木）を含む。非木質植物は、例えば綿、亜麻、アフリカハネガヤ、草、トウワタ、藁、黄麻、及びバガスを含む。セルロース繊維は、好ましくは「パルプ繊維」である。
【００３２】
用語「パルプ繊維」は、化学パルプ繊維及び機械パルプ繊維を含む。
【００３３】
ＤＩＮ６７３０によれば、「化学パルプ」は、実質的な機械的後処理なしで化学パルピングによって殆どの非セルロース成分が除去された植物原材料から得られた繊維材料である。亜硫酸塩又は硫酸塩（クラフト）プロセス等の化学パルピング法の場合、主としてリグニン成分及びヘミ−セルロース成分がある程度（化学パルプの用途分野に依存して変わる）まで木材から溶解される。結果として、主としてセルロースからなる繊維材料が得られる。
【００３４】
「機械パルプ」は、全体的に又は殆ど全体的に機械的な手段によって、任意に高温において、木材で作られる繊維質材料に関する一般的な用語である。機械パルプは純粋な機械パルプ（砕木パルプ及びリファイナー機械パルプ）ならびに化学的前処理を受けた機械パルプ（ケモサーモメカニカルパルプ（ＣＴＭＰ）等のケモメカニカルパルプ（ＣＭＰ））にさらに分類される。
【００３５】
本発明で使用されてよい開始時のパルプは一次繊維質材料（原パルプ）又は二次繊維質材料に関してよく、それによって二次繊維質材料は再生工程から回収された繊維質原材料として定義される。一次繊維質材料は化学的に溶解されたパルプ、及びサーモリファイナーメカニカルパルプ（ＴＭＰ）、ケモサーモリファイナーメカニカルパルプ（ＣＴＭＰ）、又は高温ケミサーモメカニカルパルプ（ＨＴＣＴＭＰ）等の機械パルプの両方に関連してよい。合成セルロース含有繊維が使用されてもよい。それにも関わらず、植物材料、特に木質形成植物からのパルプが使用されることが好ましい。例えば、軟木（通常針葉樹木に由来する）繊維、硬木（通常落葉樹木に由来する）繊維、又は綿リンターからの繊維が使用されてよい。アフリカハネガヤ（アルファ）草、バガス（穀類藁、米藁、竹、麻）、粗毛繊維、亜麻からの繊維、及び他の木質繊維及びセルロース繊維源が原材料として使用されてもよい。対応する繊維源は、柔らかさ、及び吸収能等吸収芯に望まれる性質に従って従来技術において既知の方法で選択される。製品の柔らかさに関して、化学原パルプの使用も同様に好ましく、それによって完全に漂白された、部分的に漂白された、及び漂白されていない繊維を用いることが可能である。本発明による適切な化学原パルプは、とりわけ亜硫酸塩パルプ、クラフトパルプ（硫酸塩プロセス）、ソーダパルプ（水酸化ナトリウムで処理）、有機溶媒により高圧処理されたパルプ（例えば、オルガノソルブ、オルガノセル、アセトソルブ、アルセル）、及び変更されたプロセス（例えば、ＡＳＡＭ、Ｓｔｏｒａ、又はＳｉｖｏｌａプロセス）からのパルプを含む。クラフトパルプの中で、連続的処理システム（ＭＣＣ（修正された連続処理）、ＥＭＣＣ（拡張された修正された連続処理）、及びＩＴＣ（等温処理））において得られたものを使用することが可能である。不連続なクラフトプロセス（例えば、ＲＤＨ（ラピッドディスプレースメントヒーティング（ｒａｐｉｄ  ｄｉｓｐｌａｃｅｍｅｎｔ  ｈｅａｔｉｎｇ）、スーパーバッチ及びエネバッチ（Ｅｎｅｒｂａｔｃｈ））の製品も同様に開始製品として適切である。亜硫酸塩プロセスは、酸性亜硫酸塩／重亜硫酸塩プロセス、重亜硫酸塩プロセス、「中性亜硫酸塩セミケミカルパルピング」（ＮＳＳＣ）プロセス、及びアルカリ水溶液を添加するプロセス等のアルカリ亜硫酸塩プロセス、メタノール等の有機溶媒と組み合わせた亜硫酸塩及び／又はアントラキノンが処理に使用される、例えばいわゆるＡＳＡＭプロセス（アルカリ亜硫酸塩アントラキノンメタノール）を含む。酸性及び中性又はアルカリ亜硫酸塩プロセスの間の大きな相違は、酸性処理プロセス（カッパナンバーが低い）において脱リグニンの度合いが高いことである。ＮＳＳＣプロセスは、本発明により酸化の目的で使用される前に、下流の機械的な繊維形成において有利に脱繊維（ｄｅｆｉｂｅｒ）されるセミケミカルパルプを提供する。亜硫酸塩及びクラフトパルプは、それらの繊維材料としての性質の観点において大きく異なる。亜硫酸塩パルプの個々の繊維強度は通常クラフトパルプの強度と比較して非常に低い。膨潤した繊維の平均孔幅も同様に亜硫酸塩パルプにおいて大きく、セル壁��密度は硫酸塩パルプと比較して小さく、これは亜硫酸塩パルプにおいてセル壁の体積が大きいことを同時に意味する。この理由で、セルロース繊維材料の水吸収及び膨潤挙動に関する自明の相違が存在し、これは吸収芯のための材料を選択するとき考慮されなくてはならない。
【００３６】
本発明の目的において、一般的なセルロース繊維、特に上述のパルプ繊維は「標準ＣＦ」、又は「非酸性ＣＦ」とも呼ばれる。
【００３７】
吸収芯内に使用されるセルロース繊維は、好ましくはフラッフパルプ繊維である。ここで用いられる用語「フラッフパルプ繊維」は紙及び吸収製品を作る従来技術においてよく知られる。それはその毛羽立った状態で特徴付けられる上述のような「標準ＣＦ」の変形を指し、標準的な化学パルプ（例えばクラフト又は亜硫酸塩）、機械パルプ（例えば砕木パルプ及びリファイナーメカニカルパルプ）、又はＴＭＰ、ＣＴＭＰ、又はＨＴＣＴＭＰ等のケモメカニカルパルプ（ＣＭＰ）を粉砕することによって実現され得る。好ましくは、化学又はケモメカニカルパルプが、任意に漂白された形態で、フラッフパルプの調製のために使用される。フラッフパルプは、主に、好ましくは専ら、吸収製品における使用において必要な柔らかさを与える軟木繊維を含んでよい。フラッフパルプを製造するのに適した木材パルプ繊維は、例えば南部軟木クラフト（Ｓｏｕｔｈｅｒｎ  Ｓｏｆｔｗｏｏｄ  Ｋｒａｆｔ）及び北部軟木亜硫酸塩（Ｎｏｒｔｈｅｒｎ  Ｓｏｆｔｗｏｏｄ  Ｓｕｌｐｈｉｔｅ）である。フラッフパルプには、通常のフラッフよりも柔らかいデボンデッドフラッフパルプ（処理されたフラッフパルプとも呼ばれる）等様々な等級がある。フラッフパルプの主な製造者は、米国のＷｅｙｅｒｈａｅｕｓｅｒ  Ｃｏ．及びＧｅｏｒｇｉａ  Ｐａｃｉｆｉｃ  Ｃｏｒｐ．、及びフィンランドに基盤を有するＳｔｏｒａ  Ｅｎｓｏ  Ｏｙである。本発明の目的に関して、上述のような一般的なフラッフパルプは「標準フラッフパルプ」又は「非酸性フラッフパルプ」と呼ばれる。以下では、「フラッフパルプ」及び「フラッフＣＦ」は類似の用語として用いられる。
【００３８】
標準フラッフパルプを含む標準ＣＦのｐＨ値は、例えば製造方法に依存して、有意に変わる。一般的には、標準（フラッフ）ＣＦは約５．５から６．５、好ましくは約６、のｐＨを有する。標準（フラッフ）ＣＦとは違って、本発明において使用される酸性（フラッフ）ＣＦは５．５以下のｐＨを有する。細菌を除去するために、５．５以下のｐＨ値は有利である。酸性（フラッフ）ＣＦのｐＨ値は好ましくは２．０から５．０であり、より好ましくは２．５から４．５であり、さらに好ましくは３．０から４．０であり、最も好ましくは３．２から３．６である。ＣＦのｐＨは標準試験Ｔａｐｐｉ  Ｔ  ５０９−０２、特にＴａｐｐｉ法Ｔ５０９ｏｍ−０２を用いて測定することができる。
【００３９】
酸性（フラッフ）ＣＦ繊維は、標準（フラッフ）ＣＦ及び／又は超吸収ポリマー材料（ＳＡＰ）と混合されてもよい。
【００４０】
対応する吸収芯において、もしも実用的であれば、各層の、セルロース繊維（すなわち酸性（フラッフ）ＣＦ又は酸性及び非酸性（フラッフ）ＣＦの混合物）の全量は、（フラッフ）ＣＦと超吸収材料との全混合物の重量に対して（有機亜鉛塩を含まない）、好ましくは９０から３０ｗｔ％、より好ましくは８０から３５ｗｔ％、特に７０から４０ｗｔ％、例えば７０から５０ｗｔ％である。用語「（フラッフ）ＣＦ」は、「非フラッフパルプ等の非フラッフセルロース繊維及び／又はフラッフセルロース繊維、すなわちフラッフパルプ」の短縮形で使用される。
【００４１】
混合物の中で使用される場合、酸性（フラッフ）ＣＦと非酸性（フラッフ）ＣＦの重量比は特に制限されない（例えば、５／９５から９５／５、１０／９０から９０／１０、２０／８０から８０／２０）。したがって、酸性（フラッフ）ＣＦ／非酸性（フラッフ）ＣＦの重量比１００／０から５０／５０（例えば、９５／５から６０／４０、９０／１０から７０／３０）は、好ましくは実現される性能に依存して選択されることができる。
【００４２】
上述のように、吸収芯は超吸収材料をさらに含んでよく、前記超吸収材料は酸性又は非酸性であってよい。一つの実施形態によれば、吸収芯はｐＨ値が５．５以下の酸性超吸収体を含み（ＥＤＡＮＡ  ＷＳＰ  ２００．２により測定された）、第２の代替的な実施形態によれば、吸収芯はそのような材料を含まない。
【００４３】
超吸収材料の全量は、芯の重量（有機亜鉛塩を除く）に対して１０から７０重量％であってよい。
【００４４】
用語「超吸収材料」は従来技術においてよく知られており、水に対して膨潤し、水に非可溶であり、体液内で自身の重量の数倍を吸収することができる材料を表す。好ましくは、超吸収材料は、０．９重量％の塩化ナトリウムを含む水溶液中で自身の重量の少なくとも約１０倍、好ましくは自身の重量の少なくとも約１５倍、特に自身の重量の少なくとも約２０倍吸収することができる（超吸収表面が吸収される液体に自由に接する、通常の測定条件の下）。超吸収材料の吸収容量の測定のため、標準試験ＥＤＡＮＡ  ＷＳＰ２４１．２が使用されてよい。
【００４５】
酸性及び非酸性超吸収材料は、それらのｐＨ値によって区別されてよい。非酸性ＳＡＰ（標準ＳＡＰとも呼ばれる）が例えば５．８以上の範囲のｐＨを有すると同時に、酸性ＳＡＰは５．５以下のｐＨを有する。その結果、非酸性ＳＡＰは本発明による酸性（フラッフ）ＣＦを含む吸収芯内のｐＨを増加する場合がある。したがって、本発明による酸性（フラッフ）ＣＦが非酸性ＳＡＰと共に使用される場合、使用される酸性（フラッフ）ＣＦのｐＨは好ましくは十分低く、湿潤後吸収芯のｐＨが５．５以下、好ましくは５．０以下、より好ましくは３．０から５．０を実現する。吸収芯のｐＨは例において記述される試験法Ａによって測定される。吸収芯の上述のｐＨを実現するための酸性（フラッフ）ＣＦのｐＨが吸収芯中の酸性フラッフパルプ及び非酸性ＳＡＰの相対的な量に依存する一方で、この場合酸性（フラッフ）ＣＦは好ましくは２．５から４．５、より好ましくは３．０から４．０、最も好ましくは３．２から３．６のｐＨ値を有する。
【００４６】
上述の材料、すなわち酸性（フラッフ）ＣＦ及び任意に非酸性（フラッフ）ＣＦ及び超吸収材料、に加えて、吸収芯は、混合物中に、他の吸収材料を含んでよい。一般的に、圧縮でき、コンフォーマブルであり、着用者の皮膚を刺激せず、尿及び他の体からの滲出物等の液体を吸収及び保持することができる任意の他の吸収材料を使用することができる。吸収芯内に組み込まれる他の吸収材料の例としては、使い捨ておむつ及びクレープセルロースウォッディング等の他の吸収物品において通常使用される幅広い液体吸収材料；コポリマーの形態（ｃｏ−ｆｏｒｍ）を含む溶融ブローポリマー；化学的に硬化された、修飾された、又は架橋されたセルロース繊維；ティッシュラップ及びティッシュラミネートを含むティッシュ、吸収発泡体、吸収スポンジ、吸収ゲル材料、又は任意の他の既知の吸収材料、又は材料の組み合わせが含まれる。
【００４７】
上述のように、本発明の吸収物品中の吸収芯は、酸性フラッフパルプ繊維等の酸性ＣＦ以外の繊維を含んでもよい。これらの他の繊維は、親水性繊維の場合にそうであるように、好ましくは同様に体液を吸収することができる。最も好ましくは、繊維は、標準フラッフパルプ、綿、綿リンター、レーヨン、酢酸セルロース等他のセルロース繊維である。標準フラッフパルプは、上述の機械又は化学タイプのものであってよく、化学パルプが好ましい。
【００４８】
本発明における使用に関して酸性（フラッフ）セルロース繊維の製造法に関して特に制限はない。好ましい実施形態によると、酸性（フラッフ）ＣＦは標準ＣＦを酸性化剤で処理することによって得られる。もしも酸性化剤が使用される場合、同じものは有機亜鉛塩とは構造的に異なる。
【００４９】
処理される標準フラッフパルプを破壊又は分解しない限り、本発明において使用される酸性化剤は特に種類を限定されない。一つの例は、ＳＯ２−水である。好ましくは、酸性化剤は適切な酸、例えば弱酸又はそれらの塩である。ハロゲンを含まない非酸化酸の使用が好ましい。適切な酸は、標準（フラッフ）ＣＦに組み込まれたとき、皮膚に対して有害又は刺激性である任意の物質を放出しないものである。吸収物品と接触する領域の皮膚が、幼児及び大人において同様に、非常に敏感であることには留意されたい。したがって、酸性化剤として使用される酸は、食品及び／又は化粧品における使用が承認された又は認められたものであることが好ましい。
【００５０】
好ましくは、酸性化剤は任意にヒドロキシ−置換モノ及びポリカルボン酸、それらの塩、及びそれらの混合物から選択される。モノ又はポリカルボン酸は脂肪族又は芳香族であってよい。塩は、好ましくはアルカリ金属（例えば、Ｋ又はＮａ）塩、又はアルカリ土類金属（例えば、Ｃａ又はＭｇ）塩である。塩の形態で使用される場合、酸性化剤、好ましくは任意のヒドロキシ−置換モノ及びポリカルボン酸は、部分的にのみ中和され、水中で酸性溶液を与える。
【００５１】
任意のヒドロキシ置換モノカルボン酸は、１から１８個、より好ましくは２から８個、特に２から４個の炭素原子を有する、好ましくは飽和又は不飽和、線形又は分岐脂肪酸カルボン酸から選択されることが好ましい。酸は一つ、二つ又はそれ以上のヒドロキシ基で置換されてよい。このモノカルボン酸の例は、蟻酸、酢酸、又はプロピオン酸、又は乳酸を含む。
【００５２】
任意のヒドロキシ置換ポリカルボン酸（例えば二酸又は三酸）は、一つ、二つ又はそれ以上のヒドロキシ基で置換されてよい。有機（ポリ）酸は、好ましくは２から１８個、より好ましくは３から８個、例えば４から６個の炭素原子を有する、不飽和（例えばモノ又はジ不飽和）又は飽和、線形又は分岐脂肪酸カルボン酸であってよい。これらの例は、シュウ酸、リンゴ酸、マレイン酸、マロン酸、コハク酸、酒石酸、クエン酸、又はソルビン酸を含む。
【００５３】
任意のヒドロキシ置換ポリ酸、それらの塩及びそれらの混合物の使用が好ましい。これらのポリ酸は、好ましくは部分的に中和された状態で用いられ、バッファとして働くことができる。中和の程度は、好ましくはカルボキシ基の１５から９５％、より好ましくは３０から９０％、例えば５０から８０％の範囲である。そのような部分的に中和されたポリカルボン酸はポリ酸と対応する塩とを必要なモル比で混合することによっても提供され得る。
【００５４】
一般的には、上記モノ及びポリ酸弱酸の中から、特に２５℃において水中で測定されたｐＫ値が少なくとも１．５、より好ましくは少なくとも２、さらに好ましくは少なくとも３、例えば４から５（ポリ酸の場合ｐｋ１）であるものから選択されることが好ましい。
【００５５】
より好ましくは、酸性化剤は、クエン酸、シュウ酸、乳酸、リンゴ酸、マロン酸、マレイン酸、コハク酸、酒石酸、ソルビン酸、蟻酸、それらの塩、及びそれらの混合物、の水溶液の中から選択される。本発明において使用される最も好ましい酸性化剤は、クエン酸及びその塩である。
【００５６】
酸性ＣＦ、特に酸性フラッフＣＦは標準（フラッフ）ＣＦを酸性化剤の溶液で処理することによって得ることができる。同じものが０．５から１０重量％の濃度で好ましくは使用され、好ましくは約２から６のｐＨ、特に３から５のｐＨを与える。望ましくは、酸性化剤の濃度は、乾燥ＣＦに対する酸性化剤の重量比が約１から２０％、特に３から１０％であるように選択される。処理に使用される溶液は、（フラッフ）ＣＦの乾燥を容易にするために揮発性有機溶媒が使用されてもよいが、好ましくは水溶液である。
【００５７】
標準（フラッフ）ＣＦの酸性化剤溶液での処理は、標準（フラッフ）ＣＦと酸性化剤の溶液とを（例えば、スラリーを調製することによって、浸漬によって、又は噴霧によって）混合し、その後混合物を混合及び／又は乾燥する好ましい段階、その後おそらく凝集されている繊維をばらばらにする、任意の繊維分解段階によって、実現される。前記乾燥は、処理された繊維を雰囲気中に配置して、又は好ましくは例えば５０から９５℃に加熱することによって実現されてよい。適切な加熱条件も米国特許第６，８５２，９０４号明細書（カラム５、３０から５３行目）に開示される。吸収物品の製造者による標準フラッフパルプの処理の追加の段階を不要にするので、処理はパルプ製造者によって行なわれることがこのましい。
【００５８】
適切な酸性（フラッフ）セルロース繊維に関しては、米国特許第６，８５２，９０４Ｂ２号明細書を参照することができる。
【００５９】
非常に少量の有機亜鉛塩は非常に有効な臭気制御において酸性（フラッフ）ＣＦと共同で働く。有機亜鉛塩の好ましい重量下限（亜鉛として計算）は、乾燥（フラッフ）ＣＦ１ｇあたり少なくとも１０−５ｇであると思われる。ここで、酸性（フラッフ）ＣＦに関連して用いられる用語「乾燥」は、酸性ＳＡＰに対して水が加えられておらず、酸性（フラッフ）ＣＦ内に存在する水が製造上不可避な残留水であるようなものと理解される。本発明の目的に関して、酸性（フラッフ）ＣＦ又は吸収芯は、それらの円形試験サンプル（厚さ５から６ｍｍ、直径５ｃｍ、約８−１０ｃｍ３／ｇの塊に圧縮されている）が少なくとも一週間雰囲気温度（例えば２０℃）及び相対湿度例えば５０％ＲＨで保持された後、好ましくは「乾燥」とみなされる。
【００６０】
より好ましくは、有機亜鉛塩は酸性（フラッフ）ＣＦ１ｇあたり少なくとも５×１０−５ｇ、より好ましくは少なくとも１０−４ｇ、さらに好ましくは少なくとも５×１０−４ｇ、よりさらに好ましくは少なくとも１０−３ｇの量で存在する。経済的理由にも関わらず、特定の上限は存在しないが、例えば酸性（フラッフ）ＣＦ１ｇあたり亜鉛０．１又は１ｇを超えるとき亜鉛含量をさらに増加することはもはや有効ではない点に達する可能性がある（臭気抑制の強化が同時に起こらない場合）。
【００６１】
吸収芯内の有機亜鉛塩の量も特に制限されない。しかしながら、量は、乾燥吸収芯１ｇあたり好ましくは少なくとも１×１０−５ｇ、より好ましくは少なくとも１×１０−４ｇ、最も好ましくは少なくとも５×１０−４ｇである。
【００６２】
使用される有機亜鉛塩に関しても特定の制限は存在しない。本発明の一つの実施形態によれば、好ましくは２から３０個、特に１２から２４個の炭素原子を有する、少なくとも一つの有機カルボン酸、特にモノカルボン酸、の亜鉛塩が使用される。カルボン酸基は脂肪族、脂肪族−芳香族、芳香族−脂肪族、脂環式、又は芳香族残渣に結合されてよく、脂肪族鎖又は脂環は不飽和であってよく、任意に、例えばヒドロキシ又はＣ１−Ｃ４アルキルで置換されてよい。これらの塩は、酢酸亜鉛、乳酸亜鉛、リシノール酸亜鉛、及びアビエチン酸塩を含む。より好ましくは、亜鉛塩は８から１８個の炭素原子を有する不飽和ヒドロキシル化脂肪酸の亜鉛塩である。不飽和二重結合又はヒドロキシ基の数に関して特に制限はないが、一つ又は二つの不飽和二重結合及び一つ又は二つのヒドロキシ基を有する脂肪酸が好ましいと思われる。最も好ましい実施形態は、リシノール酸亜鉛である。本発明の一つの実施形態によると、有機亜鉛塩は、Ｄｅｇｕｓｓａから入手可能なＴＥＧＯ（登録商標）でそうであるように、アミノ酸によって活性化される。
【００６３】
本発明で使用される有機亜鉛塩は、化学的にアミンに基づく悪臭性の物質、例えばタバコの煙の中のニコチン、硫化化合物、例えばにんにく及び玉ねぎ中のアリシン、及び酸、例えば人の汗中のイソ吉草酸、及びブチル酸を除去することが可能である。例えばＴＥＧＯ（登録商標）Ｓｏｒｂとの商品名でＤｅｇｕｓｓａによって販売されるリシノール酸亜鉛は、例えばアンモニアを除去することとは別に、記載される追加の臭気を除去する効果を有する。
【００６４】
本発明は、吸収芯内部に有機亜鉛塩を組み込む技術に関してどのような制限も受けない。浸漬及び噴霧が好ましい。
【００６５】
例えば、吸収芯内に存在する繊維［酸性（フラッフ）ＣＦ、任意に非酸性（フラッフ）ＣＦとの混合物中である］を、ＳＡＰ等他の吸収材料との混合の前、混合の間、又は混合の後、及び前記吸収材料からの吸収芯の形成の前、形成の間、又は形成後、有機亜鉛塩の溶液で処理することが考えられる。
・一つの好ましい実施形態によれば、酸性（フラッフ）セルロース繊維は、任意に非酸性（フラッフ）ＣＦと混合して、すなわち他の吸収材料のない状態で、有機亜鉛塩の溶液で処理される。
・代わりに、標準（フラッフ）ＣＦは同時に（例えば、噴霧によって、スラリーを調製することによって、又は浸漬によって）酸性化剤及び有機亜鉛塩で処理される。それから、上述のように、好ましくは酸性化剤を含む水溶液は第２成分として有機亜鉛塩、特にリシノール酸亜鉛等のモノカルボン酸の亜鉛塩、を含む。亜鉛塩は、好ましくは上述の乾燥酸性ＣＦあたりのＺｎ含量になる量で含まれる。他の処理条件に関しては、酸性（フラッフ）ＣＦの製造に関する上記記述を参照することができる。
【００６６】
双方の技術は、吸収物品の製造者へのシートの輸送の前に製造者によって調製されるとき、（フラッフ）ＣＦ繊維（例えばスラリーを調製することによって、噴霧によって、又は前記溶液内部に繊維を浸漬することによって）及び（フラッフ）ＣＦシート（例えば浸漬又は噴霧によって）で同等に実行され得る。吸収物品を製造するとき有機亜鉛塩溶液を噴霧する過剰な段階を回避するので、これらの二つの技術は特に好ましい。ＳＡＰ等任意に存在する他の吸収材料は、その後吸収芯の形成の間、又は形成後加えられる。
【００６７】
好ましくは、セルロース繊維及び／又はＳＡＰは酸性化剤及び有機亜鉛塩の溶液を添加することによって前処理され、その後これらは芯形成の間吸収芯の内部に組み込まれる。
【００６８】
上記噴霧の技術によれば、有機亜鉛塩、特にリシノール酸亜鉛、を含む溶液は吸収芯の一面又は両面、又は吸収芯を構成する個々の層の両面の一方に噴霧されてよい。
【００６９】
有機亜鉛塩の溶液に関して使用される溶媒は水であってよく、好ましくはエタノール又は水とエタノール等の親水性有機溶媒との混合物等の揮発性有機溶媒である。好ましくは、有機亜鉛溶媒は相対的に高濃度、好ましくは１から３０重量％、の溶液で存在する。そのような濃縮された溶液の使用は、超吸収材料の吸収容量が必要以上に与えられないことを確実にする。Ｄｅｇｕｓｓａから入手可能なＴＥＧＯ（登録商標）Ｓｏｒｂ  Ａ３０のような有機亜鉛塩の商業的に入手可能な溶液（活性部の含量は３０重量％、アミノ酸によって活性化されるリシノール酸亜鉛）が使用されてよい。
【００７０】
バックシートは典型的には、吸収層によって吸収され、物品内部に含まれる浸出物が、吸収物品と接触するであろう、ベッドシート及び下着等他の外部の物品を汚すことを防ぐ。好ましい実施形態において、バックシートは実質的に液体（例えば、尿）に対して不浸透性であり、不織布と厚みが約０．０１２ｍｍから約０．０５１ｍｍの熱可塑性フィルム等のプラスチック薄膜との積層体を含む。適切なバックシートフィルムは、Ｔｅｒｒｅ  ＨａｕｔｅのＴｒｅｄｅｇａｒ  Ｉｎｄｕｓｔｒｉｅｓ  Ｉｎｃ．により製造され、Ｘ１５３０６、Ｘ１０９６２、及びＸ１０９６４という商品名で販売されるものを含む。他の適切なバックシート材料は、バックシートを通過する滲出物を防ぐと同時に吸収物品から蒸気を逃がすことを可能にする通気性の材料を含んでよい。例示的な通気性材料は、織布ウェブ、不織布ウェブ、フィルムコートされた不織布等の複合材料、及びミクロ多孔フィルム等の材料を含む。通気性と液体不浸透性との間のトレードオフが常に存在するため、特定の、相対的に低い液体透過性と、非常に高い通気性の値とを示すバックシートを提供することが望まれ得る。
【００７１】
吸収物品の上述の要素は、任意に従来技術で知られるような方法で吸収物品の他の典型的な要素と共に組み合わされることができる。
【００７２】
本発明は５．５以下のｐＨを有する酸性セルロース繊維にも関し、モノカルボン酸の亜鉛塩を含むことを特徴とする。この有機亜鉛塩において、モノカルボン酸は好ましくは上述の特徴を有する。最も好ましくは、亜鉛塩はリシノール酸亜鉛である。
【００７３】
同様にセルロース繊維の上記記載、特にフラッフパルプ繊維及び酸性化に関する技術は、クレームに記載の酸性セルロース繊維に完全に適用可能である。一つの実施形態によると、それらはセルロース繊維を酸性化剤（上述の）及びモノカルボン酸の亜鉛塩で処理することによって得ることができる。他の実施形態によれば、酸性化剤は未処理の繊維の乾燥重量に対して１から２０重量％の量で存在する。
【００７４】
本発明は、臭気制御に関してそのような酸性セルロース繊維の使用にも拡張され、好ましくは細菌性の制御が問題である領域において、クレームに記載されたもの、ならびにワイプ、例えば女性の衛生用ワイプ、子供用ワイプ、医療用ワイプ、及び例えばトイレ等バスルーム設備の清掃用ワイプ、包帯、アンダーパッド、吸収ドレープ、アンダーパンツ等の吸収物品を含む。
【００７５】
以下の実施例及び比較例は本発明を説明するものである。
【００７６】
実施例
試験方法
Ａ）吸収芯のｐＨ
吸収芯のｐＨは、試験吸収芯の調製及びそれを用いるｐＨ測定を含む以下の方法で非常に正確に測定され得る。
【００７７】
方法１：試験のための吸収芯の調製
吸収芯はパイロットプラントにおいて製造された吸収芯から打ち抜かれた。芯を形成するマットの標準的方法が、パイロットプラントでの芯の製造において使用された。吸収芯は酸性（フラッフ）パルプと任意に超吸収材料との均一な混合物からなるものであった。吸収芯は約８−１０ｃｍ３／ｇの塊にまで圧縮された。抜き出された芯のサイズは直径５ｃｍであり、その重さは約１．２ｇであった。
【００７８】
方法２：吸収芯のｐＨの測定
約５０ｍｍの直径を有する吸収芯は方法１に従って調製された。所定の量の試験液体１が加えられ、全てのサンプルに対して１６ｍｌであり、その後吸収芯は３０分間膨張させられた。その後、液体が絞り出されたサンプルで、表面電極（フラットボトム、タイプＳｉｎｇｌｅ  Ｐｏｒｅ  Ｆｌａｔ、Ｈａｍｉｌｔｏｎ）を用いてｐＨが測定された。三つの試験結果は測定に関して平均化された。
【００７９】
試験液体１（方法２において参照される）：
以下の物質を含む合成尿：ＫＣｌ、ＮａＣｌ、ＭｇＳＯ４、ＫＨ２ＰＯ４、Ｎａ２ＨＰＯ４、ＮＨ２ＣＯＮＨ２。この組成物のｐＨは６．０±０．５である。
【００８０】
使用される試験液体は、各芯吸収体に対して１６ｍｌの合成尿（上述のもの）である。
【００８１】
例１
約１．１６ｇの重量を有する直径５ｃｍの円形の試験吸収芯は、パイロットプラントにおいて製造された吸収芯から打ち抜かれた。芯を形成するマットの標準的方法が、パイロットプラントでの芯の製造において使用された。吸収芯は酸性フラッフパルプと超吸収材料との均一な混合物からなるものであった。使用されたフラッフパルプは０．６９ｇのＷｅｙｅｒｈａｅｕｓｅｒ酸性フラッフパルプであり、超吸収材料は０．４７ｇの超吸収剤（ＳＸＭ  ９１５５、Ｄｅｇｕｓｓａ）であった。酸性フラッフパルプは材料名ＴＲ１１８でＷｅｙｅｒｈａｅｕｓｅｒから商業的に入手可能であり、１００％米国南部松材に基づいて、添加剤として４％クエン酸及び１％クエン酸塩でＥＣＦクラフトパルプを処理することによって製造される。ｐＨは３．４±０．２である。酸性フラッフパルプのｐＨは標準Ｔａｐｐｉ  Ｔ  ５０９−０２に従って測定された。より詳細には、上記ｐＨ値は、Ｔａｐｐｉ法  Ｔ  ５０９  ｏｍ−０２に基づく５分パルプシートｐＨである。吸収芯は約８−１０ｃｍ３／ｇの塊にまで圧縮された。
【００８２】
吸収芯に対してリシノール酸亜鉛（商品名ＴＥＧＯ（登録商標）Ｓｏｒｂ  Ａ３０でＤｅｇｕｓｓａから入手可能、適切には希釈されたもの）の０．５重量％溶液１．３ｍｌが、表面（一つの面上）上部に溶液を滴下することによって、又は芯の一面を溶液内部に浸漬することによって、添加された。処理された吸収体は一週間周囲空気中に配置された。これによって乾燥吸収芯１ｇあたり５．５５×１０−４ｇのＺｎ濃度が得られた。その後、以下に記載される方法３に従って吸収体に１６ｍｌの合成尿を吸収させ、室温で置いた。
【００８３】
合成尿を吸収した６時間後及び８時間後、生成されたアンモニアの量が測定された。
【００８４】
５回の測定結果は平均値として平均化された。結果は表１に示される。
【００８５】
方法３：吸収芯内のアンモニア抑制の測定
吸収芯は方法１に従って調製された。試験液体２が調製された。Ｐｒｏｔｅｕｓ  ｍｉｒａｂｉｌｉｓの細菌懸濁液が３０℃の培養液の中で終夜培養された。グラフト培養物は希釈され、細菌の総数が測定された。最終的な培養物は試験液体１ｍｌあたり１０５の生物体を含んでいた。吸収芯はプラスチック容器中に配置され、試験液体２は吸収芯に添加され、その後容器は各々３５℃で６及び８時間培養され、その後サンプルはハンドポンプ及びいわゆるドラガーチューブを用いて容器から取得された。アンモニア含量はｐｐｍ又は体積％で段階スケールの色変化として得られた。
【００８６】
試験液体２：
無菌の合成尿に微生物のための成長媒体が添加された。合成尿は１価及び２価のカチオン及びアニオン及び尿素を含み、Ｇｅｉｇｙ、Ｓｃｉｅｎｔｉｆｉｃ  Ｔａｂｌｅｓ、Ｖｏｌ  ２、８ｔｈ  ｅｄ．  １９８１  ｐ．５３の情報に従って調製された。微生物のための成長媒体はエンテロバクテリアに関するＨｏｏｋ−及びＦＳＡ−媒体の情報に基づく。この混合物のｐＨは６．６である。
【００８７】
比較例  １
吸収芯は、リシノール酸亜鉛溶液での処理が行われなかった点を除いては、例１と同じ方法で形成された。
【００８８】
比較例  ２
吸収体は例１と同様の方法で形成されたが、リシノール酸亜鉛の６重量％溶液が使用され、酸性フラッフパルプが標準フラッフパルプ（ＷｅｙｅｒｈａｅｕｓｅｒのＮＢ４１６）で置き換えられた点で異なっていた。この手順により乾燥吸収芯１ｇあたり６．６６×１０−３ｇのＺｎ量が得られた。
【００８９】
例１及び比較例１及び２のアンモニア形成の観点からの結果が、下記表１に示される。
【００９０】
【表１】
2010509953.tif 000002
【００９１】
上記実験は酸性フラッフパルプとリシノール酸亜鉛等の有機亜鉛塩とを組み合わせて使用することにより、アンモニアの形成が非常に驚くべき程度まで抑制されることを示す。人が１５０ｐｐｍの濃度においてアンモニア臭をかすかに検知することができるという事実を考えると、本発明は吸収物品の使用中アンモニアの臭気が着用者によって知覚されないであろうことを確実にする。
【国際調査報告】
2010509953.tif 000003
2010509953.tif 000004
2010509953.tif 000005
2010509953.tif 000006